(57)【要約】【課題】フラーレン細線を再現性よく、かつ高い歩留まりで製造することができるフラーレン細線の製造方法を提供する。【解決手段】フラーレン分子からなるフラーレン細線の製造方法であって、乾燥雰囲気下で、（Ａ）フラーレン分子を第１溶媒に溶解したフラーレン溶液に、前記第１溶媒よりもフラーレン分子の溶解能の低い第２溶媒を添加する工程、（Ｂ）フラーレン溶液と第２溶媒との間に液−液界面を形成させる工程、（Ｃ）フラーレン細線を析出させる工程、を含むこととする。【選択図】図３
2008069043.tif 000002
【特許請求の範囲】
【請求項１】
フラーレン分子からなるフラーレン細線の製造方法であって、乾燥雰囲気下で、
（Ａ）フラーレン分子を第１溶媒に溶解したフラーレン溶液に、前記第１溶媒よりもフラーレン分子の溶解能の低い第２溶媒を添加する工程、
（Ｂ）フラーレン溶液と第２溶媒との間に液−液界面を形成させる工程、
（Ｃ）フラーレン細線を析出させる工程、
を含むことを特徴とするフラーレン細線の製造方法。
【請求項２】
フラーレン分子からなるフラーレン細線の製造方法であって、乾燥雰囲気下で、
（Ａ）フラーレン分子を第１溶媒に溶解したフラーレン溶液に、前記第１溶媒よりもフラーレン分子の溶解能の低い第２溶媒を添加する工程、
（Ｂ）フラーレン溶液と第２溶媒との間に液−液界面を形成させる工程、
（Ｃ）液−液界面を形成したフラーレン溶液と第２溶媒との混合溶液に超音波照射する工程、
（Ｄ）フラーレン細線を析出させる工程、
を含むことを特徴とするフラーレン細線の製造方法。
【請求項３】
０〜２５℃の温度のフラーレン溶液に０〜２５℃の温度の第２溶媒を添加して液−液界面を形成させた後、この液−液界面を形成したフラーレン溶液と第２溶媒との混合溶液を０〜２５℃の温度で維持してフラーレン細線を析出させることを特徴とする請求項１に記載のフラーレン細線の製造方法。
【請求項４】
０〜２５℃の温度のフラーレン溶液に０〜２５℃の温度の第２溶媒を添加して液−液界面を形成させフラーレン溶液と第２溶媒との混合溶液に超音波照射した後、その混合溶液を０〜２５℃の温度で維持してフラーレン細線を析出させることを特徴とする請求項２に記載のフラーレン細線の製造方法。
【発明の詳細な説明】
【技術分野】
【０００１】
本発明は、フラーレン細線の製造方法に関するものである。
【背景技術】
【０００２】
従来より、本発明者らによって、液−液界面析出法による各種のフラーレン分子からなるフラーレン細線の製造方法が提案されている（例えば、特許文献１，２）。このフラーレン細線は、ガス吸着剤、触媒担持材料、電極材料などに有用な新しい機能性材料としての利用が期待される。
【特許文献１】特開２００３−１６００号公報
【特許文献２】特開２００５−１１２７７６号公報
【発明の開示】
【発明が解決しようとする課題】
【０００３】
しかしながら、上記機能性材料として利用するためには、いまだ解決すべき課題が残されている。すなわち、上記特許文献１，２に記載されているような液−液界面析出法によるフラーレン細線の製造方法では、フラーレン細線を必ずしも再現性よく、しかも高い歩留まりで得ることができなかった。そのため、安価で安定してフラーレン細線を供給できる製造方法の確立が望まれていた。
【０００４】
そこで、本発明は、以上の通りの背景から、フラーレン細線を再現性よく、かつ高い歩留まりで製造することができるフラーレン細線の製造方法を提供することを課題としている。
【課題を解決するための手段】
【０００５】
本発明は、前記の課題を解決するものとして、第１には、フラーレン分子からなるフラーレン細線の製造方法であって、乾燥雰囲気下で、（Ａ）フラーレン分子を第１溶媒に溶解したフラーレン溶液に、前記第１溶媒よりもフラーレン分子の溶解能の低い第２溶媒を添加する工程、（Ｂ）フラーレン溶液と第２溶媒との間に液−液界面を形成させる工程、（Ｃ）フラーレン細線を析出させる工程、を含むことを特徴とする。
【０００６】
第２には、フラーレン分子からなるフラーレン細線の製造方法であって、乾燥雰囲気下で、
（Ａ）フラーレン分子を第１溶媒に溶解したフラーレン溶液に、前記第１溶媒よりもフラーレン分子の溶解能の低い第２溶媒を添加する工程、（Ｂ）フラーレン溶液と第２溶媒との間に液−液界面を形成させる工程、（Ｃ）液−液界面を形成したフラーレン溶液と第２溶媒との混合溶液に超音波照射する工程、（Ｄ）フラーレン細線を析出させる工程、を含むことを特徴とする。
【０００７】
第３には、上記第１のフラーレン細線の製造方法において、０〜２５℃の温度のフラーレン溶液に０〜２５℃の温度の第２溶媒を添加して液−液界面を形成させた後、この液−液界面を形成したフラーレン溶液と第２溶媒との混合溶液を０〜２５℃の温度で維持してフラーレン細線を析出させることを特徴とする。
【０００８】
第４には、上記第２のフラーレン細線の製造方法において、０〜２５℃の温度のフラーレン溶液に０〜２５℃の温度の第２溶媒を添加して液−液界面を形成させフラーレン溶液と第２溶媒との混合溶液に超音波照射した後、その混合溶液を０〜２５℃の温度で維持してフラーレン細線を析出させることを特徴とする。
【発明の効果】
【０００９】
上記発明によれば、ガス吸着剤、触媒担持材料、電極材料などの機能性材料として有用なフラーレン細線を再現性よく、かつ高い歩留まりで製造することができる。これによって、フラーレン細線の生産コストを下げることが可能となり、より安価に安定してフラーレン細線を供給することができる。
【発明を実施するための最良の形態】
【００１０】
本発明は前記のとおりの特徴をもつものであるが、以下に、本発明を実施するための最良の形態を説明する。
【００１１】
本発明におけるフラーレン分子からなるフラーレン細線は、フラーレン分子が整然と配列してその成長軸方向に最密充填されて構成されている。このとき、「細線」とは、一般にウィスカー、ナノウィスカー、ナノファイバー、ワイヤ、ナノロッド等と呼ばれるものを含み、さらには中空構造を持つチューブと呼ばれるものも含んでいる。
【００１２】
本発明におけるフラーレン分子は、Ｃ６０フラーレン、Ｃ７０やＣ８２等の高次のフラーレン、あるいはこれらフラーレンの誘導体、金属内包フラーレン等を例示することができる。ラーレン誘導体としては、各種のフラーレン（Ｃ６０、Ｃ７０、Ｃ８２など）に各種の官能基を結合したもの、金属内包フラーレンとしては、それらフラーレン誘導体に各種の金属を内包させたものであってよい。具体的には、Ｃ６０、Ｃ７０、Ｃ８２を初めとするフラーレンに、ヒドロキシル基、アルコキシ基、アリール基、アシル基、アセチル基、カルボキシル基、アルコキシカルボニル基、ハロゲン基、シアノ基、アミノ基、イミノ基、ニトロ基、メルカプト基、アルキルチオ基、スルホニル基、アシル基などの置換基を１つ以上有するもの、あるいは、それらがさらに、遷移金属や希土類金属を内包するものが例示される。
【００１３】
本発明は、上記フラーレン分子からなるフラーレン細線を製造するに際して、乾燥雰囲気下で、以下の工程を含むこととしている。すなわち、
（Ａ）フラーレン分子を第１溶媒に溶解したフラーレン溶液に、前記第１溶媒よりもフラーレン分子の溶解能の低い第２溶媒を添加する工程。
（Ｂ）フラーレン溶液と第２溶媒との間に液−液界面を形成させる工程。
（Ｃ）フラーレン細線を析出させる工程。
【００１４】
本発明の製造方法で何よりも特徴的なのは、乾燥雰囲気下で上記（Ａ）〜（Ｃ）の工程をおこなうことである。ここで、乾燥雰囲気下とは、例えば露点温度が０℃以下であるような乾燥状態であり、好ましくは露点温度が−６０〜０℃、より好ましくは−３５℃〜−２０℃程度の乾燥状態である。そして、本発明では、例えば、所定の大きさの容器を準備し、ローターリーポンプ等でその容器内を真空に排気してガス置換することによって容器内を乾燥雰囲気にし、その容器内で上記の各工程を実施することが考慮される。このときに置換されるガスとしては、乾燥窒素ガスやアルゴンガス等の不活性ガス、乾燥空気等を例示することができるがこれらに限定されるものではない。このように所定の大きさの容器内を乾燥雰囲気にして各工程を実施するために、後述するように、真空排気できる金属製のグローブボックスを用いることが考慮される。
【００１５】
本発明では、上記（Ａ）工程において、０〜２５℃の温度のフラーレン溶液に０〜２５℃の温度の第２溶媒を添加することが好ましいが、より好ましくは５℃以上１０℃未満の温度のフラーレン溶液に５℃以上１０℃未満の温度の第２溶媒を添加する。例えば、０〜２５℃の範囲内で平衡温度に到達させたフラーレン溶液に、同じく０〜２５℃の範囲内で平衡温度に到達させた第２溶媒を添加するようにする。フラーレン溶液および第２溶媒の
温度が２５℃を超える場合には、フラーレン細線を再現性よく高い歩留まりで再現できない場合があるので好ましくない。第２溶媒の温度はフラーレン溶液の温度と同程度（誤差プラスマイナス１℃）にして、フラーレン溶液に第２溶媒を添加することが好ましい。これによってより一層効果的に再現性よくフラーレン細線を製造することができる。
【００１６】
フラーレン分子を溶解する第１溶媒としては、フラーレン分子を溶解させることができる良溶媒であればよく、例えば、ベンゼン、トルエン、キシレン、ヘキサン、ペンタン、ピリジン等を例示することができる。溶解させるフラーレン分子がＣ６０フラーレンの場合には、第１溶媒としてピリジンが好適である。
【００１７】
このとき、フラーレン溶液は、飽和溶液であっても、未飽和溶液であってもよいが、とくに飽和溶液を用いることが好ましい。飽和溶液を用いた場合には、フラーレン細線が効率的に析出される。なお、第１溶媒には、フラーレン細線の析出を妨げないものであれば、フラーレン分子の溶解能を高めるための添加剤を加えてもよい。
【００１８】
第２溶媒としては、フラーレン分子を溶解する第１溶媒とは異なる種類の溶媒系でフラーレン分子の溶解能が小さい貧溶媒であればよい。具体的には、メチルアルコール、エチルアルコール、ｎ−プロピルアルコール、イソプロピルアルコール、ブチルアルコール、およびペンタノール等のアルコール系溶媒、及びエチレングリコール等の多価アルコールが例示される。さらに、第２溶媒には、フラーレン細線の析出を促進する第２溶媒以外の物質を助剤として添加してもよい。例えば、アルカリ金属元素、アルカリ土類金属元素、アルカリ金属元素またはアルカリ土類金属元素の水酸化物、アルコキシド、その他の有機・無機化合物などを単独もしくは複数種添加してもよい。これらを添加することによってフラーレン細線の成長を促進させることができる。なお、本発明において、Ｃ６０フラーレンを用いたときの好ましい溶媒の組み合わせは、第１溶媒としてピリジン、第２溶媒としてイソプロピルアルコールを例示することができる。
【００１９】
上記（Ｂ）工程では、フラーレン溶液と第２溶媒との間に液−液界面を形成させている。このような液−液界面の形成は、例えば、フラーレン溶液を入れた容器の壁面に第２溶媒を伝わせて添加する方法（壁法）、あるいはフラーレン溶液を入れた容器に第２溶媒を静かに滴下する方法（滴下法）により実現することができる。
【００２０】
液−液界面は、第１溶媒と第２溶媒とが永久に分離するように形成させる必要はなく、例えば、液−液界面を形成させた後の混合溶液に超音波照射し、両溶媒を相互に拡散させてもよい。この方法によっても、より効果的にフラーレン細線を再現性よく、かつ高い歩留まりで製造することができる。
【００２１】
次いで、上記（Ｃ）工程では、液−液界面を形成させた後、この液−液界面を形成したフラーレン溶液と第２溶媒との混合溶液を好ましくは０〜２５℃、より好ましくは５℃以上１０℃未満に保ち、この液−液界面を利用してフラーレン溶液からフラーレン細線を析出させている。混合溶液の温度が２５℃を超える場合には、フラーレン細線を再現性よく高い歩留まりで再現できない場合があるので好ましくない。この混合溶液を１日〜１ヶ月以上静置することで、例えば直径が５ｎｍ〜１００μｍ、アスペクト比（長さ／直径）が２以上のフラーレン細線を得ることができる。また、静置される間に、析出したフラーレン細線の内部が選択溶解されて中空構造を持ったフラーレン細線を得ることも可能である。
【００２２】
なお、液−液界面を形成させた後の混合溶液に超音波照射した場合には、超音波照射した後の混合溶液を０〜２５℃に保ちフラーレン細線を析出させるようにしてもよい。
【００２３】
本発明では、上記フラーレン溶液、第２溶媒あるいはそれらの混合溶液を０〜２５℃の温度にするために、上述した金属製のグローブボックス内に図１に示すようような−５〜２５℃の温度に制御された冷却板を設置し、その冷却板の上に上記フラーレン溶液、第２溶媒あるいはそれらの混合溶液を入れた容器を載置することで、液温を所定の温度にすることができる。
【００２４】
図１の冷却板は、例えば、熱伝導に優れたシート体と不凍液等の冷媒を循環させる冷却パイプとから構成され、冷却パイプはシート体の下面側に蛇行させるように張り巡らして配設される。これによってシート体が温度ムラなく効果的に冷却され、冷却板全体として一定の温度を維持できるようになる。冷却板の大きさは、グローブボックスの大きさに応じて任意の大きさにすることができるが、例えば、後述する実施例では横約５５ｃｍ×縦約５０ｃｍのシート体と、内経約８ｍｍ、外径約１０ｍｍの断面丸型の冷却パイプを用いている。シート体やパイプの材質としては、熱伝導に優れたものであれば特に限定されるものではなく、例えば、黄銅、銅、ステンレス鋼、アルミニウム等の金属材料やガラスや樹脂等の非金属材料であってもよい。なかでもシート体の材質としては、耐食性に優れるステンレス鋼が好ましく、好適にはオーステナイトステンレス鋼（ＳＵＳ３０４相当のもの）である。冷却パイプの材質としては、銅が好適である。
【００２５】
図２は、本発明のフラーレン細線の製造に用いた冷却板装備グローブボックスの一例を模式的に示したものである。この図によれば、グローブボックス内に冷却板が設置されており、フラーレン細線の製造のために用いる各種溶媒、溶液を入れた容器を冷却板上に載置して所定の温度にし、グローブボックス内での各種の作業を手袋を介しておこなうようにしている。なお、グローブボックス内の様子はガラス窓より観察できるようになっている。冷却板は上述した図１のようなシート体と冷却パイプで構成されており、冷却パイプはシンフレックスチューブを介してグローブボックスの壁面に備え付けられた継ぎ手を経て、グローブボックスの外部に設置されている冷媒循環装置の冷媒供給口に接続されている。そして、冷媒循環装置から送りだされた冷媒は、グローブボックス内の冷却パイプ内部を通ってシート体を冷却し、再び、グローブボックス外に輸送されて、冷媒循環装置に戻る。冷媒の温度は、任意に設定することができるが、−５℃から２５℃の間が好ましく、さらには５℃から１０℃の間が好ましい。グローブボックスには、実験器具や試薬をグローブボックス内に導入できるパスボックスが備えられている。パスボックスはグローブボックスと同様に真空に排気することが可能であり、ガス置換できる構造となっている。グローブボックスおよびパスボックス内は真空ポンプにより真空引きされ、グローブボックス内の雰囲気ガスは毎分２０ｍＬ程度の流量の不活性ガスでガス置換される。グローブボックスおよびパスボックスには、圧力計、不活性ガスの流量を制御するためのバルブ、流出する雰囲気ガスの流量を測定するためのガス流量計および雰囲気ガス中の露点温度を検知するための露点センサと露点温度を表示する露点モニタが備えられており、グローブボックス内が所定の露点温度になるように制御し、乾燥雰囲気状態を実現している。また、グローブボックス内での作業や観察しやすくするためにグローブボックス内には蛍光灯が設けられている。
【００２６】
以下に実施例を示し、さらに詳しく説明する。もちろん以下の例によって本発明が限定されることはない。
【実施例】
【００２７】
＜実施例＞
冷却板装備グローブボックス内でのＣ６０フラーレンチューブの合成
図２に示した冷却板装備グローブボックス内でＣ６０フラーレン細線を合成した。グローブボックスは、アズワン株式会社製  ＳＧＶ−８０Ｖ型を用いた。
【００２８】
有機合成用脱水ピリジン（和光純薬工業株式会社製）と脱水イソプロピルアルコール（脱水ＩＰＡ、和光純薬工業株式会社製）の入ったガラスビンを、真空排気後窒素置換したグローブボックス中の冷却板（７℃）の上に置き、一定温度になるまで、放置した。窒素置換した上記グローブボックスの露点は−３５℃〜−２０℃の範囲にあり、以下の合成実験は、グローブボックス内の雰囲気を毎分２０ｍＬの流量の乾燥窒素ガスで置換しつつおこなった。グローブボックス外の室温は、エアコンによって約２３℃に保った。
【００２９】
グローブボックス中において、透明ガラスビンを用いて、脱水ピリジンにＣ６０（純度９９．９５％，  ＭＴＲ  Ｃｏ．製）を超音波照射によって溶解・飽和させた。このガラスビンに、波長３０２ｎｍの紫外線を紫外線照射装置（ＵＶＰ社製Ｍｏｄｅｌ  ＵＶＭ−５７）によって２４時間照射した。この照射によって、溶液の色が赤紫色から茶褐色に変化した。この溶液を、同グローブボックス中で桐山ロートを用いて吸引ろ過してＣ６０飽和ピリジン溶液を得た。この溶液を１０ｍＬ容量のガラスバイアルビン４本に１ｍＬずつメスピペットを用いて分取した。これらの１０ｍＬガラスビンは、同グローブボックスの冷却板上に置いて平衡温度（約７℃）に到達させた。さらに、同１０ｍＬガラスビンにピペットを用いて上記の脱水イソプロピルアルコール（約７℃）を９ｍＬ静かに加えて、下層がＣ６０飽和ピリジン溶液、上層が脱水イソプロピルアルコールとなるように、Ｃ６０飽和ピリジン−脱水イソプロピルアルコールの液−液界面を形成した。
【００３０】
上記の液−液界面を形成した４本のガラスビンの内の２本（1)、2)）は、そのまま冷却板上（約５℃）に静置した。他の２本のガラスビン（3)、4)）は、センチストークス粘度液（ジメチルポリシロキサン、型番ＳＮ−１、株式会社ハギテック製）を媒体として、超音波洗浄器水中で１分間超音波照射し界面を乱して手で振り混ぜた後、さらに、１分間超音波照射して両溶媒を相互に拡散させたのち、冷却板上に静置した。超音波照射時の粘度液の温度は約１９℃であった。
【００３１】
図３（ａ）はガラスビン1)、（ｂ）はガラスビン2)の様子を示し、図４（ａ）はガラスビン3)、（ｂ）はガラスビン4)の様子を示している。いずれのガラスビンも上記の界面形成日から２９日経過後の様子を示している。どのガラスビン中においても、矢印で示したように黄褐色を呈するＣ６０分子から成るフラーレンチューブが生成していることが分かる。なお、ガラスビン1)とガラスビン2)を比較すると、ガラスビン2)の方がＣ６０フラーレンチューブの生成量がより多く、ガラスビン3)とガラスビン4)を比較すると、ガラスビン4)の方がＣ６０フラーレンチューブの生成量がより多くなっており、その生成量に若干の差が生じている。これは、液−液界面の形成時点において、Ｃ６０フラーレンチューブの成長起点となる種結晶の生成量に差が生じたことを示唆する。
【００３２】
以上のように、乾燥雰囲気下ではいずれのガラスビン中においてもフラーレンチューブが確実に生成される。したがって、フラーレンチューブを再現性よく、かつ高い歩留まりで得ることができることが確認された。
【００３３】
上記の方法によって合成したＣ６０フラーレンチューブをスライドガラス上に採取して乾燥させ、光学顕微鏡で観察した。その結果を図５に示す。
【００３４】
図６（ａ）は、Ｃ６０粉末（純度９９．９５％，  ＭＴＲ  Ｃｏ．製）のラマンスペクトルであり、図６（ｂ）は図５中の矢印で示したＣ６０フラーレンチューブのラマンスペクトルである。図５（ｂ）では、スライドガラスに由来するピーク（ＳｉＯ２）が観察されている。図６の（ａ）と（ｂ）のスペクトルから明らかなように、図５の光学顕微鏡のフラーレンチューブはＣ６０からできており、しかも、このＣ６０フラーレンチューブのＣ６０分子同士はファン・デル・ワールス結合によって結合していることが分かる。
＜比較例＞
大気中でのＣ６０フラーレンチューブの合成実験
大気中において、以下の実験を、室温約２７℃、湿度約６５％において行った。
【００３５】
１００ｍＬ容量のガラスバイアルビンを用いて、Ｃ６０粉末（９９．５％純度、ＭＴＲ
Ｃｏ．社製）をピリジン（特級、和光純薬株式会社製）に過剰に加えて超音波照射による攪拌によって飽和溶液を作り、これに３０２ｎｍの紫外線を２１時間照射した。この結果生じた沈殿を桐山ロート（目皿直径２１ｍｍ）でろ過して、Ｃ６０飽和ピリジン溶液を得た。この溶液を１０ｍＬ容量のガラスバイアルビン３００本に各１ｍＬ分取した。次に、これらのガラスビンをステンレス製の試験管立に５０本ずつ収めて、ステンレス製試験管立ごとステンレスバット中の水に浸して冷却した。このステンレスバット中の水の温度は、投げ込み式冷却器とスクリュー式攪拌器によってによっ７℃に保った。次に、同じステンレスバット水中で冷却したイソプロピルアルコール（特級、和光純薬工業株式会社製）各９ｍＬを、上記の７℃に保ったＣ６０飽和ピリジン溶液中にピペットを用いて静かに加えて、Ｃ６０飽和ピリジン−イソプロピルアルコールの液−液界面を形成した後、このガラスビンを超音波洗浄器で氷水を媒体として、超音波を１分間照射し、手で振り混ぜて、さらに１分間超音波を照射して溶媒を相互に拡散させた。この作業を試験管立ての全ての残りのガラスビン４９本に対して同様におこなった。さらに、水切りを経て、この試験管立に収納された５０本のＣ６０飽和ピリジン−イソプロピルアルコール溶液が入ったガラスビンをインキュベータ（ＳＡＮＹＯ  ＭＩＲ−１５３）内に１０℃で３０日間保管した。他の２５０本についても同様に合成作業をおこない１０℃で３０日間保管した。
【００３６】
このようにして、合成時点から１０℃で３０日間保管した３００本のガラスビンを目視で検査したところ、８１本にＣ６０フラーレンチューブの生成が認められ、Ｃ６０フラーレンチューブ生成における見かけの歩留まりは２７％であった。
【００３７】
以上より、水分の存在をできるだけ抑えた乾燥雰囲気下でのグローブボックス内で合成方法は、水分が存在する大気中で合成した方法に比べて、フラーレンチューブを再現性良く、高い歩留まりで合成できることが確認された。
特に超音波による界面の擾乱を与えなくても、Ｃ６０飽和ピリジン溶液にイソプロピルアルコールを重層させて液−液界面を形成し静置する方法によっても、再現性良くフラーレンチューブが合成できることが判明した。
【図面の簡単な説明】
【００３８】
【図１】冷却板の平面図である。
【図２】フラーレン細線の製造に用いる冷却板装備グローブボックスの模式図である。
【図３】実施例において、液−液界面形成後、超音波を照射せずに合成したＣ６０フラーレンチューブの観察結果である。（ａ）はガラスビン1)の様子を示しており、（ｂ）はガラスビン2)の様子を示す。
【図４】実施例において、液−液界面形成後、超音波を照射して合成したＣ６０フラーレンチューブの観察結果である。（ａ）はガラスビン3)の様子を示しており、（ｂ）はガラスビン4)の様子を示す。
【図５】実施例で合成したＣ６０フラーレンチューブの観察結果である。
【図６】（ａ）Ｃ６０粉末と（ｂ）合成したＣ６０フラーレンチューブのラマンスペクトルである。
【図１】
2008069043.tif 000003
【図２】
2008069043.tif 000004
【図６】
2008069043.tif 000005
【図３】
2008069043.tif 000006
【図４】
2008069043.tif 000007
【図５】
2008069043.tif 000008